(57)【要約】【課題】優れた曲げ弾性率と曲げひずみを両立するエポキシ樹脂組成物、および該エポキシ樹脂組成物を用いたプリプレグ、繊維強化複合材料を提供すること。【解決手段】次の成分［Ａ］、［Ｂ］、［Ｃ］を含み、下記条件［ａ］および［ｂ］を満たすエポキシ樹脂組成物。［Ａ］：３官能のアミン型エポキシ樹脂［Ｂ］：２５℃において固形のビスフェノールＦ型エポキシ樹脂［Ｃ］：芳香族アミン化合物［ａ］：成分［Ｂ］の平均エポキシ当量が６００〜１０００ｇ／ｅｑ［ｂ］：エポキシ樹脂組成物を１８０℃で１２０分反応させて得られる樹脂硬化物の、動的粘弾性測定より得られるゴム状態の貯蔵弾性率Ｙ（ＭＰａ）と、全エポキシ樹脂１００質量部の活性基モル数（Ｍａ）が、下式（１）を満たす１１００≦Ｙ／Ｍａ≦２０００  ・・・（１）【選択図】なし【特許請求の範囲】
【請求項１】
次の成分［Ａ］、［Ｂ］、［Ｃ］を含み、下記条件［ａ］および［ｂ］を満たすエポキシ樹脂組成物。
［Ａ］：３官能のアミン型エポキシ樹脂
［Ｂ］：２５℃において固形のビスフェノールＦ型エポキシ樹脂
［Ｃ］：芳香族アミン化合物
［ａ］：成分［Ｂ］の平均エポキシ当量が６００〜１０００ｇ／ｅｑ
［ｂ］：エポキシ樹脂組成物を１８０℃で１２０分反応させて得られる樹脂硬化物の、動的粘弾性測定より得られるゴム状態の貯蔵弾性率Ｙ（ＭＰａ）と、全エポキシ樹脂１００質量部の活性基モル数（Ｍａ）が、下式（１）を満たす
１１００≦Ｙ／Ｍａ≦２０００  ・・・（１）
【請求項２】
成分［Ａ］が、アミノフェノール型エポキシ樹脂である、請求項１に記載のエポキシ樹脂組成物。
【請求項３】
全エポキシ樹脂１００質量部のうち、成分［Ａ］を５０〜８０質量部含む、請求項１または２に記載のエポキシ樹脂組成物。
【請求項４】
全エポキシ樹脂１００質量部のうち、成分［Ｂ］を２０〜４０質量部含む、請求項１〜３のいずれかに記載のエポキシ樹脂組成物。
【請求項５】
成分［Ｃ］が、ジアミノジフェニルスルホンである、請求項１〜４のいずれかに記載のエポキシ樹脂組成物。
【請求項６】
成分［Ｃ］が、３，３’−ジアミノジフェニルスルホンである、請求項５に記載のエポキシ樹脂組成物。
【請求項７】
エポキシ樹脂組成物を１８０℃で１２０分反応させて得られる樹脂硬化物の曲げ弾性率が４．６ＧＰａ以上、かつ、曲げひずみが６％以上である、請求項１〜６のいずれかに記載のエポキシ樹脂組成物。
【請求項８】
請求項１〜７のいずれかに記載のエポキシ樹脂組成物と強化繊維からなるプリプレグ。
【請求項９】
請求項８に記載のプリプレグを硬化させてなる繊維強化複合材料。
【発明の詳細な説明】
【技術分野】
【０００１】
本発明は、スポーツ用途、一般産業用途、および航空宇宙用途に適した繊維強化複合材料のマトリックス樹脂として好ましく用いられるエポキシ樹脂組成物、ならびに、これをマトリックス樹脂としたプリプレグおよび繊維強化複合材料に関するものである。
【背景技術】
【０００２】
繊維強化プラスチックの製造には、強化繊維に熱硬化性樹脂を含浸したシート状の中間基材（プリプレグ）が汎用される。プリプレグを積層、加熱して熱硬化性樹脂を硬化する方法で成形体が得られ、航空機やスポーツなど、様々な分野へ適用されている。プリプレグのマトリックス樹脂として用いられる熱硬化性樹脂としては、耐熱性、接着性、機械強度に優れることから、エポキシ樹脂が汎用される。近年、構造部材への繊維強化複合材料の適用が拡大するにつれて、部材のさらなる軽量化の要求が高まり、プリプレグに用いられるエポキシ樹脂の高性能化が望まれている。具体的には、繊維強化複合材料の破壊強度を高めることで、軽量かつ高性能な部材の設計が可能となる。また、繊維強化複合材料を複雑な構造部材に適用にするにあたり、プリプレグ層間の剥離を抑制する必要がある。
【０００３】
一般に、繊維強化複合材料の破壊強度を高めるためには、エポキシ樹脂硬化物の弾性率と変形能力を両立する手法が知られているが、一般に弾性率を高めると変形能力が不足する。加えて、プリプレグの積層形態が複雑化するにつれ、繊維強化複合材料の層間剥離がしばしば問題となる。そこで、弾性率と変形能力を両立し、かつ、層間の破壊靱性を高める技術が要求されている。
【０００４】
特許文献１には、多官能ビスフェノール型エポキシ樹脂とアミン型エポキシ樹脂を併用することにより、エポキシ樹脂硬化物の曲げ弾性率と破壊強度を両立する技術が開示されている。
【０００５】
特許文献２には、３官能型以上のアミン型エポキシ樹脂と、高分子量のビスフェノールＦ型エポキシ樹脂を用いることにより、エポキシ樹脂硬化物の弾性率と耐衝撃性を高める技術が開示されている。
【０００６】
特許文献３には、分子内にオキサゾリドン環型構造を有するエポキシ樹脂とトリブロック共重合体を併用することで、繊維強化複合材料の耐熱性と破壊靱性を高める技術が開示されている。
【先行技術文献】
【特許文献】
【０００７】
【特許文献１】特開２０１７−２２６７４５号公報
【特許文献２】特開２０１２−１９７４１３号公報
【特許文献３】国際公開第２０１４／０３０６３８号
【発明の概要】
【発明が解決しようとする課題】
【０００８】
特許文献１に記載のエポキシ樹脂組成物は、樹脂硬化物の曲げ弾性率が不足しており、繊維強化複合材料の０°方向の曲げ強度が十分とはいえなかった。また、破壊靱性に関する言及がない。
【０００９】
特許文献２に記載のエポキシ樹脂組成物は、樹脂硬化物が比較的高い曲げ弾性率を示すものの、変形量が不足するため、繊維強化複合材料の９０°方向の曲げ強度が不十分なものであった。
【００１０】
特許文献３に開示されているエポキシ樹脂組成物は、樹脂硬化物の変形量は高いが、曲げ弾性率が不足しているため、繊維強化複合材料の０°方向の曲げ強度が低いものであった。
【００１１】
本発明は、かかる従来技術の欠点を改良し、曲げ弾性率と曲げひずみを高いレベルで両立できるエポキシ樹脂組成物、および、該エポキシ樹脂組成物からなるプリプレグ、ならびに該プリプレグを硬化させてなる、とくに０°および９０°曲げ強度と層間靱性に優れる繊維強化複合材料を提供することを目的とする。
【課題を解決するための手段】
【００１２】
本発明者らは、前記課題を解決すべく鋭意検討した結果、下記構成からなるエポキシ樹脂組成物を見出し、本発明を完成させるに至った。すなわち、本発明のエポキシ樹脂組成物は、以下の構成からなる。
【００１３】
次の成分［Ａ］、［Ｂ］、［Ｃ］を含み、下記条件［ａ］および［ｂ］を満たすエポキシ樹脂組成物。
［Ａ］：３官能のアミン型エポキシ樹脂
［Ｂ］：２５℃において固形のビスフェノールＦ型エポキシ樹脂
［Ｃ］：芳香族アミン化合物
［ａ］：成分［Ｂ］の平均エポキシ当量が６００〜１０００ｇ／ｅｑ
［ｂ］：エポキシ樹脂組成物を１８０℃で１２０分反応させて得られる樹脂硬化物の、動的粘弾性測定より得られるゴム状態の貯蔵弾性率Ｙ（ＭＰａ）と、全エポキシ樹脂１００質量部の活性基モル数（Ｍａ）が、下式（１）を満たす
１１００≦Ｙ／Ｍａ≦２０００  ・・・（１）。
【００１４】
また、本発明のプリプレグは、前記エポキシ樹脂組成物と強化繊維からなるプリプレグである。
【００１５】
また、本発明の繊維強化複合材料は、前記プリプレグを硬化させてなる繊維強化複合材料である。
【発明の効果】
【００１６】
本発明によれば、曲げ弾性率と曲げひずみを高いレベルで両立する樹脂硬化物を与え、本発明のエポキシ樹脂組成物をマトリックス樹脂とした繊維強化複合材料は、優れた０°方向と９０°方向の曲げ強度を両立し、層間靱性にも優れる。
【発明を実施するための形態】
【００１７】
本発明のエポキシ樹脂組成物は、［Ａ］３官能のアミン型エポキシ樹脂、［Ｂ］２５℃において固形のビスフェノールＦ型エポキシ樹脂、［Ｃ］芳香族アミン化合物を必須成分として含む。まず、これらの構成要素について説明する。
【００１８】
（成分［Ａ］）
本発明における成分［Ａ］は３官能のアミン型エポキシ樹脂である。
【００１９】
かかる成分［Ａ］としては、トリグリシジルアミノフェノール型エポキシ樹脂、トリグリシジルアミノクレゾール型エポキシ樹脂などが挙げられる。
【００２０】
前記トリグリシジルアミノフェノール型エポキシ樹脂としては、“スミエポキシ（登録商標）”ＥＬＭ１００、ＥＬＭ１２０（住友化学工業（株）製）、“アラルダイト（登録商標）”ＭＹ０５００、ＭＹ０５１０、ＭＹ０６００（以上、ハンツマン・アドバンスト・マテリアルズ社製）などが挙げられる。
【００２１】
成分［Ａ］としては、アミノフェノール型エポキシ樹脂を使用することが好ましい。アミノフェノール型エポキシ樹脂を使用した場合、樹脂硬化物の曲げ弾性率が高くなり、高い０°曲げ強度を有する繊維強化複合材料が得られる。
【００２２】
さらに、エポキシ樹脂硬化物の曲げ弾性率を高めるためには、成分［Ａ］を、全エポキシ１００質量部のうち５０〜８０質量部含むことが好ましく、さらに好ましくは、５５〜６５質量部の範囲である。上記範囲を満たすことで、曲げ弾性率とひずみ量のバランスが良いエポキシ樹脂硬化物を得られる。
【００２３】
（成分［Ｂ］）
本発明における成分［Ｂ］は、２５℃において固形のビスフェノールＦ型エポキシ樹脂である。
【００２４】
前記ビスフェノールＦ型エポキシ樹脂としては、“ｊＥＲ（登録商標）”４００４Ｐ、４００５Ｐ、４０１０Ｐ（以上、三菱ケミカル（株）製）、“エポトート（登録商標）”ＹＤＦ−２００４、ＹＤＦ−２００１、ＹＤＦ−２００５ＲＤ（以上、東都化成(株)製）などが挙げられる。
【００２５】
ここで、成分［Ｂ］の平均エポキシ当量（以下、ＥＥＷ）は６００〜１０００ｇ／ｅｑの範囲である（条件［ａ］）。成分［Ｂ］のＥＥＷが６００ｇ／ｅｑよりも小さい場合、曲げ弾性率が不足する。成分［Ｂ］のＥＥＷが１０００ｇ／ｅｑよりも大きい場合、曲げ弾性率とひずみ量が低下する。
【００２６】
成分［Ｂ］の平均エポキシ当量は、例えば、ＪＩＳ  Ｋ７２３６（２００１）に従って電位差滴定を実施することにより、評価することができる。ここで、ビスフェノールＦ型エポキシ樹脂は、全エポキシ１００質量部のうち２０〜４０質量部含むことが好ましい。上記範囲を満たすことで、樹脂硬化物の曲げ弾性率を損なう事なく、ひずみ量を高めることができる。
【００２７】
ここで、本発明の樹脂硬化物の曲げ弾性率、ひずみ量、および強度は、例えば、ＪＩＳ  Ｋ７１７１（１９９４）に従って３点曲げ試験を実施することにより、評価することができる。ここで、本発明における曲げひずみ量は、３点曲げ試験において最大の荷重を示した際の変位量から計算することができる。
【００２８】
本発明のエポキシ樹脂組成物は、１８０℃で１２０分硬化させて得られる樹脂硬化物について、動的粘弾性測定より得たゴム状態の貯蔵弾性率Ｙ（ＭＰａ）と、全エポキシ樹脂１００質量部中の活性エポキシ基モル数（Ｍａ）が、下式を満たす（条件［ｂ］）。
１１００≦Ｙ／Ｍａ≦２０００  ・・・（１）
Ｙ／Ｍａの値が１１００よりも小さい場合、エポキシ樹脂硬化物の曲げ強度が不足するため、繊維強化複合材料の９０°曲げ強度および層間靱性が不十分なものとなる。Ｙ／Ｍａが２０００を超える場合、樹脂硬化物の曲げ強度に加えて弾性率も不足するため、繊維強化複合材料の曲げ強度が不十分なものとなる。
【００２９】
本発明のエポキシ樹脂組成物は、ゴム状態の貯蔵弾性率と全エポキシ樹脂１００質量部中の活性エポキシ基モル数が、上記範囲を満たすことで、より高いレベルで曲げ弾性率と曲げ強度を両立することができる。その理由は定かではないが、Ｙ／Ｍａが特定の範囲にあることで、硬化反応にともなうエポキシ基の消費が効率的に進行するためと推測している。該エポキシ樹脂組成物を硬化して得られる樹脂硬化物は、未反応のエポキシ樹脂の残存量が少なく、均質な架橋状態を示す、すなわち、変形時に発生する応力を分散できるためと考えている。
【００３０】
ここで、本発明の樹脂硬化物のゴム状態の貯蔵弾性率は、ＤＭＡ測定（動的粘弾性測定）の昇温測定を実施して得られる、貯蔵弾性率と温度の散布図から算出することができる。ゴム状態の貯蔵弾性率は、ガラス転移温度を５０℃上回る温度における貯蔵弾性率である。この際、ガラス転移温度は、上記散布図において、ガラス領域に引いた接線と、ガラス転移領域に引いた接線との交点における温度である。
【００３１】
なお、全エポキシ樹脂１００質量部中の活性エポキシ基モル数（Ｍａ）とは、各エポキシ樹脂活性基のモル数の和のことであり、下式で表される。
Ｍａ＝（エポキシ樹脂Ａの質量／エポキシ樹脂Ａのエポキシ当量）＋（エポキシ樹脂Ｂの質量／エポキシ樹脂Ｂのエポキシ当量）＋・・・・＋（エポキシ樹脂Ｗの質量／エポキシ樹脂Ｗのエポキシ当量）。
【００３２】
（成分［Ｃ］）
本発明における成分［Ｃ］は芳香族アミン化合物である。
【００３３】
かかる成分［Ｃ］としては、アニリン、ジエチルトルエンジアミン、４，４’−メチレン−ビス（２−イソプロピル−６−メチルアニリン）、ジアミノジフェニルスルホンなどが挙げられる。
【００３４】
本発明における、成分［Ｃ］の活性水素モル数（Ｍｃ）と全エポキシ樹脂１００質量部中の活性エポキシ基モル数（Ｍａ）の関係は、下式（２）に示す範囲となることが好ましい。
０．９５≦Ｍａ／Ｍｃ≦１．０５  ・・・（２）
かかる範囲とすることで、エポキシ樹脂と硬化剤の反応が、より効率的に起きるため、樹脂硬化物の曲げ強度が高いものとなり、高い９０°曲げ強度、および、層間靱性を有する繊維強化複合材料が得られる。
【００３５】
また、成分［Ｃ］の活性水素モル数（Ｍｃ）は、芳香族アミン化合物の質量を芳香族アミン化合物の活性水素当量で除することにより求められ、下式で表される。
Ｍｃ＝芳香族アミン化合物の質量／芳香族アミン化合物の活性水素当量。
【００３６】
前記ジエチルトルエンジアミンとしては、“ｊＥＲキュア（登録商標）”Ｗ（三菱ケミカル社製）などを使用することができる。４，４’−メチレン−ビス（２−イソプロピル−６−メチルアニリン）としては、“Ｌｏｎｚａｃｕｒｅ（登録商標）”Ｍ−ＭＩＰＡ（Ｌｏｎｚａ社製）などを使用することができる。ジアミノジフェニルスルホンとしては、“セイカキュア（登録商標）”−Ｓ（セイカ（株）製）、３，３’−ＤＡＳ（三井化学ファイン（株）製）などが挙げられる。
【００３７】
成分［Ｃ］としては、ジアミノジフェニルスルホンを使用することが好ましく、さらに好ましくは、３，３’−ジアミノジフェニルスルホンである。ジアミノジフェニルスルホンを用いた場合、樹脂硬化物の曲げ弾性率が高くなり、さらに高い０°曲げ強度を有する繊維強化複合材料が得られる。
【００３８】
本発明のエポキシ樹脂組成物は、該エポキシ樹脂組成物を１８０℃で１２０分硬化させてなる樹脂硬化物の曲げ弾性率が４．６ＧＰａ以上、かつ、曲げひずみ量が６％以上であることが好ましい。樹脂硬化物の曲げ弾性率と曲げひずみ量が、かかる範囲となることで、曲げ強度が優れたものとなるため、該エポキシ樹脂組成物からなる繊維強化複合材料は、高い曲げ強度と層間靱性を併せ持つ。
【００３９】
本発明に用いられるエポキシ樹脂組成物は、本発明の効果を失わない範囲において、成分［Ｄ］として、成分［Ａ］、［Ｂ］とは異なるエポキシ樹脂を用いても良い。
【００４０】
かかるエポキシ樹脂としては、例えば、アニリン型エポキシ樹脂、イソシアヌル酸型エポキシ樹脂、ジアミノジフェニルメタン型エポキシ樹脂、ジアミノジフェニルスルホン型エポキシ樹脂、ビスフェノールＡ型エポキシ樹脂、２５℃において液状のビスフェノールＦ型エポキシ樹脂、フェノールノボラック型エポキシ樹脂、ジシクロペンタジエン型エポキシ樹脂などが挙げられる。これらを単独で用いても、複数種を組み合わせてもよい。
【００４１】
前記アニリン型エポキシ樹脂の市販品としては、ＧＡＮ（Ｎ，Ｎ−ジグリシジルアニリン）、ＧＯＴ（Ｎ，Ｎ−ジグリシジル−ｏ−トルイジン）（以上、日本化薬（株）製）などが挙げられる。
【００４２】
前記イソシアヌル酸型エポキシ樹脂の市販品としては、“ＴＥＰＩＣ（登録商標）”−Ｓ（日産化学工業（株）製）、Ｇ（日産化学工業（株）製）、アラルダイト（登録商標）”ＰＴ９８１０（ハンツマン・アドバンスト・マテリアルズ社製）などが挙げられる。
【００４３】
前記ジアミノジフェニルメタン型エポキシ樹脂の市販品としては、“スミエポキシ（登録商標）”ＥＬＭ４３４（住友化学工業（株）製）、ＹＨ４３４Ｌ（新日鉄住金化学（株）製）、“ｊＥＲ（登録商標）”６０４（三菱ケミカル（株）製）、“アラルダイト（登録商標）”ＭＹ７２０、ＭＹ７２１（以上、ハンツマン・アドバンスト・マテリアルズ社製）などが挙げられる。
【００４４】
前記ジアミノジフェニルスルホン型エポキシの市販品としては、ＴＧ３ＤＡＳ（小西化学工業（株）製）などが挙げられる。
【００４５】
前記ビスフェノールＡ型エポキシ樹脂の市販品としては、“ｊＥＲ（登録商標）”８２８、１００１、１００７（以上、三菱ケミカル（株）製）などが挙げられる。
【００４６】
前記２５℃において液状のビスフェノールＦ型エポキシ樹脂の市販品としては、“ＥＰＩＣＬＯＮ（登録商標）”８３０、８０７（以上、大日本インキ化学工業（株）製）などが挙げられる。
【００４７】
前記フェノールノボラック型エポキシ樹脂の市販品としては、ｊＥＲ（登録商標）”１５２、１５４、１８０Ｓ（以上、三菱ケミカル（株）製）などが挙げられる。
【００４８】
前記ジシクロペンタジエン型エポキシ樹脂の市販品としては、ＨＰ７２００Ｌ，ＨＰ７２００，ＨＰ７２００Ｈ，ＨＰ７２００ＨＨ，ＨＰ７２００ＨＨＨ（以上、ＤＩＣ（株）製）などが挙げられる。
【００４９】
本発明のエポキシ樹脂組成物は、粘弾性を調整し、プリプレグのタッグやドレープ特性を改良する目的や、樹脂組成物の機械特性や靭性を高めるなどの目的で、成分［Ｅ］として熱可塑性樹脂を用いることができる。かかる熱可塑性樹脂としては、ポリビニルホルマールやポリビニルブチラールなどのポリビニルアセタール樹脂、ポリビニルアルコール、フェノキシ樹脂、ポリアミド、ポリイミド、ポリビニルピロリドン、ポリスルホンなどが挙げられる。
【００５０】
次に、本発明の繊維強化複合材料について説明する。具体的には、本発明のエポキシ樹脂組成物からなるプリプレグを積層した後、加熱し硬化させることにより、本発明のエポキシ樹脂組成物の樹脂硬化物をマトリックス樹脂として含む繊維強化複合材料を得ることができる。以下に、具体的に説明する。
【００５１】
本発明のエポキシ樹脂組成物の調製には、例えばニーダー、プラネタリーミキサー、３本ロールおよび２軸押出機といった機械を用いて混練しても良いし、均一な混練が可能であれば、ビーカーとスパチュラなどを用い、手で混ぜても良い。
【００５２】
本発明のプリプレグは、前記の方法にて調製したエポキシ樹脂組成物を、強化繊維基材に含浸させて得ることができる。含浸させる方法としては、ホットメルト法（ドライ法）などを挙げることができる。ホットメルト法は、加熱により低粘度化した熱硬化性樹脂組成物を直接強化繊維に含浸させる方法、または離型紙などの上にエポキシ樹脂組成物をコーティングしたフィルムを作製しておき、次いで強化繊維の両側または片側からこのフィルムを重ね、加圧加熱することにより強化繊維に樹脂を含浸させる方法である。この際、離型紙に塗布する樹脂の量を変えることで、プリプレグの繊維質量含有率を調整することができる。
【００５３】
本発明に用いられる強化繊維は特に限定されるものではなく、ガラス繊維、炭素繊維、アラミド繊維、ボロン繊維、アルミナ繊維、炭化ケイ素繊維などが使用できる。これらの繊維を２種以上混合して用いても構わない。軽量かつ高剛性な繊維強化複合材料が得られる観点から、炭素繊維を用いることが好ましい。
【００５４】
プリプレグ積層成形法において、熱および圧力を付与する方法としては、プレス成形法、オートクレーブ成形法、バッギング成形法、ラッピングテープ法、内圧成形法などを適宜使用することができる。
【００５５】
本発明のエポキシ樹脂組成物の樹脂硬化物と、強化繊維を含む繊維強化複合材料は、スポーツ用途、航空宇宙用途および一般産業用途に好ましく用いられる。より具体的には、スポーツ用途では、ゴルフシャフト、釣り竿、テニスやバドミントンのラケットなどに好ましく用いられる。また、航空宇宙用途では、主翼、尾翼およびフロアビーム等の航空機一次構造材用途、および内装材等の二次構造材用途に好ましく用いられる。さらに一般産業用途では、自動車、自転車、船舶および鉄道車両などの構造材に好ましく用いられる。なかでも、高い０°および９０°方向の曲げ強度を有し、かつ、層間靱性に優れる繊維強化複合材料が得られるという特徴を活かし、複雑な構造を有する構造体に、好適に用いられる。
【実施例】
【００５６】
以下に実施例を示し、本発明をさらに具体的に説明するが、本発明はこれら実施例の記載に限定されるものではない。
【００５７】
本実施例で用いる構成要素は以下の通りである。
【００５８】
＜使用した材料＞
・成分［Ａ］：３官能のアミン型エポキシ樹脂
［Ａ］−１  “アラルダイト（登録商標）”ＭＹ０５００（アミノフェノール型エポキシ樹脂、ハンツマン・アドバンスト・マテリアルズ社製）、
［Ａ］−２  “アラルダイト（登録商標）”ＭＹ０６００（アミノフェノール型エポキシ樹脂、ハンツマン・アドバンスト・マテリアルズ社製）。
【００５９】
・成分［Ｂ］：２５℃において固形のビスフェノールＦ型エポキシ樹脂
［Ｂ］−１  “エポトート（登録商標）”ＹＤＦ−２００１（東都化成（株）製）、
［Ｂ］−２  “ｊＥＲ（登録商標）”４００４Ｐ（三菱ケミカル（株）製）、
［Ｂ］−３  “エポトート（登録商標）”ＹＤＦ−２００４（東都化成（株）製）、
［Ｂ］−４  “エポトート（登録商標）”ＹＤＦ−２００５ＲＤ（東都化成（株）製）、
［Ｂ］−５  “ｊＥＲ（登録商標）”４００７Ｐ（三菱ケミカル（株）製）、
［Ｂ］−６  “ｊＥＲ（登録商標）”４０１０Ｐ（三菱ケミカル（株）製）。
【００６０】
・成分［Ｃ］：芳香族アミン化合物
［Ｃ］−１  セイカキュア―Ｓ（４，４’−ジアミノジフェニルスルホン、セイカ（株）製）、
［Ｃ］−２  ３，３’ＤＡＳ（３、３’−ジアミノジフェニルスルホン、三井化学ファイン（株）製）、
［Ｃ］−３  “Ｌｏｎｚａｃｕｒｅ（登録商標）”Ｍ−ＭＩＰＡ（４，４’−メチレン−ビス（２−イソプロピル−６−メチルアニリン）、Ｌｏｎｚａ社製）、
［Ｃ］−４  “ｊＥＲキュア（登録商標）”Ｗ（ジエチルトルエンジアミン、三菱ケミカル（株）製）。
【００６１】
・成分［Ｄ］：その他のエポキシ樹脂
［Ｄ］−１  ＧＡＮ（ジグリシジルアニリン型エポキシ樹脂、日本化薬（株）製）、
［Ｄ］−２  “ＴＥＰＩＣ（登録商標）”−Ｓ（イソシアヌル酸型エポキシ樹脂、日産化学工業（株）製）、
［Ｄ］−３  “スミエポキシ（登録商標）”ＥＬＭ４３４（ジアミノジフェニルメタン型エポキシ樹脂、住友化学工業（株）製）、
［Ｄ］−４  ＴＧ３ＤＡＳ（ジアミノジフェニルスルホン型エポキシ樹脂、小西化学工業（株）製）、
［Ｄ］−５  “ｊＥＲ（登録商標）”８２８（ビスフェノールＡ型エポキシ樹脂、三菱ケミカル（株）製）、
［Ｄ］−６  “ｊＥＲ（登録商標）”１００１（ビスフェノールＡ型エポキシ樹脂、三菱ケミカル（株）製）、
［Ｄ］−７  “ｊＥＲ（登録商標）”１００４（ビスフェノールＡ型エポキシ樹脂、三菱ケミカル（株）製）、
［Ｄ］−８  “ＥＰＩＣＬＯＮ（登録商標）”８３０（ビスフェノールＦ型エポキシ樹脂、大日本インキ化学工業（株）製）、
［Ｄ］−９  “ＥＰＩＣＬＯＮ（登録商標）”８０７（ビスフェノールＦ型エポキシ樹脂、大日本インキ化学工業（株）製）、
［Ｄ］−１０  ＮＥＲ−７６０４（多官能ビスフェノールＦ型エポキシ樹脂、日本化薬（株）製）、
［Ｄ］−１１  ＥＨＰＥ−３１５０（固形脂環式エポキシ樹脂、ダイセル（株）製）、
［Ｄ］−１２  ＡＥＲ−４１５２（オキサゾリドン環型エポキシ樹脂、旭化成イーマテイリアルズ（株）製）。
【００６２】
・成分［Ｅ］：熱可塑性樹脂
［Ｅ］−１  “ビニレック（登録商標）”Ｋ（ポリビニルホルマール、ＪＮＣ（株）製）、
［Ｅ］−２  “ビニレック（登録商標）”Ｅ（ポリビニルホルマール、ＪＮＣ（株）製）、
［Ｅ］−３  “スミカエクセル（登録商標）”ＰＥＳ５００３Ｐ（ポリエーテルスルホン、住友化学（株）製）、
［Ｅ］−４  “Ｖｉｒａｎｔａｇｅ（登録商標）”ＶＷ−１０７００ＲＦＰ（ポリエーテルスルホン、Ｓｏｌｖａｙ社製）。
【００６３】
・成分［Ｆ］：その他の硬化剤
［Ｆ］−１  ＤＩＣＹ７（ジシアンジアミド、三菱ケミカル（株）製）、
［Ｆ］−２  ＤＣＭＵ９９（３−（３，４−ジクロロフェニル）−１，１−ジメチルウレア、保土ヶ谷化学工業（株）製）。
【００６４】
＜エポキシ樹脂の平均エポキシ当量の測定方法＞
ガラスビーカーに、成分［Ｂ］を約３００ｍｇとなるように秤量、投入し、さらに１０ｍＬのクロロホルムを添加した。秤量した成分がクロロホルムに溶解するまで、マグネティックスターラを用いて撹拌した。前記溶液に対し、酢酸を２０ｍＬ添加し、つづいて臭化テトラエチルアンモニウム酢酸溶液（０．４ｇ／ｍＬ酢酸）を１０ｍＬ添加し、撹拌した。前記溶液に電極を浸漬し、過塩素酸−酢酸標準液（０．１ｍｏｌ／Ｌ）にて電位差滴定を実施し、ＪＩＳ  Ｋ７２３６（２００１）に従って、成分［Ｂ］の平均エポキシ当量を算出した。平均エポキシ当量は、表１〜４に示した通りである。
【００６５】
＜エポキシ樹脂組成物の調製方法＞
ニーダーに、［Ｃ］芳香族アミン化合物および［Ｆ］その他の硬化剤以外の成分を所定量入れ、６０〜１５０℃まで昇温し、各成分が相溶するまで適宜混練した。すなわち、実施例、比較例中のそれぞれの組成に応じて各成分が相溶可能な温度まで昇温したところ、いずれの組成においても６０〜１５０℃の範囲のいずれかの温度で、各成分を相溶させることができた。６０℃まで降温させた後、［Ｃ］または［Ｆ］を添加し、６０℃において３０分間混練することにより、エポキシ樹脂組成物を得た。エポキシ樹脂組成は、表１〜４に示した通りである。
【００６６】
＜エポキシ樹脂硬化物の曲げ特性の評価方法＞
未硬化の樹脂組成物を真空中で脱泡した後、２ｍｍ厚の“テフロン（登録商標）”製スペーサーにより厚み２ｍｍになるように設定したモールド中で、硬化剤の種類に応じて１８０℃または１３０℃の温度で２時間硬化させ、厚さ２ｍｍの板状の樹脂硬化物を得た。この樹脂硬化物から、幅１０ｍｍ、長さ６０ｍｍの試験片を切り出し、インストロン万能試験機（インストロン社製）を用い、スパンを３２ｍｍ、クロスヘッドスピードを１０ｍｍ／分とし、ＪＩＳ  Ｋ７１７１（１９９４）に従って３点曲げを実施し、曲げ弾性率および曲げ強度を測定した。この際、サンプル数ｎ＝６で測定した値を曲げ弾性率および曲げ強度の値として採用した。
【００６７】
＜エポキシ樹脂硬化物の貯蔵弾性率の評価方法＞
未硬化の樹脂組成物を真空中で脱泡した後、２ｍｍ厚の“テフロン（登録商標）”製スペーサーにより厚み２ｍｍになるように設定したモールド中で、硬化剤の種類に応じて１８０℃または１３０℃の温度で２時間硬化させ、厚さ２ｍｍの板状の樹脂硬化物を得た。この樹脂硬化物から、幅１２．７ｍｍ、長さ４５ｍｍの試験片を切り出し、動的粘弾性測定装置（ＡＲＥＳ  Ｗ／ＦＣＯ：ＴＡインスツルメント社製）を用い、固体ねじり治具に試験片をセットし、昇温速度５℃／ｍｉｎ、周波数１Ｈｚ、ひずみ量０．０８％にて、４０〜２６０℃の温度範囲について測定を行った。この際、ガラス転移温度は、得られた貯蔵弾性率と温度のグラフにおいて、ガラス状態に引いた接線と、ガラス転移温度領域に引いた接線との交点における温度とした。ゴム状態の貯蔵弾性率は、得られた貯蔵弾性率と温度のグラフにおいて、ガラス転移温度を５０℃上回る温度における貯蔵弾性率とした。
【００６８】
＜プリプレグの作製方法＞
前記＜エポキシ樹脂組成物の調製方法＞に準じて得られたエポキシ樹脂組成物を、ナイフコーターを用いて離型紙上に塗布し、所定の目付の樹脂フィルムを２枚作製した。樹脂フィルムの目付は、３９ｇ／ｍ２となるように調整した。次に、シート状に一方向に配列させた炭素繊維トレカ“（登録商標）”Ｔ７００Ｓ−１２Ｋ−６０Ｅ（東レ（株）製、目付１５０ｇ／ｍ２）に、得られた樹脂フィルム２枚を炭素繊維の両面から重ね、温度１１０℃、圧力２ＭＰａの条件で加圧加熱してエポキシ樹脂組成物を含浸させ、一方向プリプレグを得た。得られたプリプレグの繊維質量含有率は、６７％であった。
【００６９】
＜コンポジットの曲げ特性の測定方法＞
（１）ＣＦＲＰの０°曲げ強度
上記＜プリプレグの作製方法＞により作製した一方向プリプレグの繊維方向を揃え、１３プライ積層し、オートクレーブにて、１８０℃または１３０℃の温度で２時間、０．６ＭＰａの圧力下、昇温速度１．７℃／分で成形して、厚み２ｍｍの一方向材のＣＦＲＰを作製した。この積層板から、幅１５ｍｍ、長さ１００ｍｍとなるように切り出し、インストロン万能試験機（インストロン社製）を用い、ＪＩＳ  Ｋ７０１７（１９８８）に従って３点曲げを実施した。クロスヘッド速度５．０ｍｍ／分、スパン８０ｍｍ、厚子径１０ｍｍ、支点径４ｍｍで測定を行い、曲げ強度を測定した。かかる０°曲げ強度は、６個の試料について測定し、繊維質量含有率を６０質量％とした換算値を算出して、その平均を０°曲げ強度として求めた。
【００７０】
（２）ＣＦＲＰの９０°曲げ強度
上記（１）と同様の方法で、一方向材のＣＦＲＰを作製した。得られた厚み２ｍｍの一方向積層板を、幅１５ｍｍ、長さ６０ｍｍとなるように切り出し、インストロン万能試験機（インストロン社製）を用いＪＩＳ  Ｋ７０１７（１９８８）に従って３点曲げを実施した。クロスヘッド速度１．０ｍｍ／分、スパン４０ｍｍ、厚子径１０ｍｍ、支点径４ｍｍで測定を行い、曲げ強度を測定した。かかる９０°曲げ強度は、６個の試料について測定し、繊維質量含有率を６０質量％とした換算値を算出して、その平均を９０°曲げ強度として求めた。
【００７１】
＜コンポジットの層間靱性値の測定方法＞
（１）Ｇ１ｃの評価方法
上記＜プリプレグの作製方法＞により作製した一方向プリプレグの繊維方向を揃え、１３プライ積層し、２対の積層体を作製した。前記積層体の間に“トヨフロン（登録商標）”Ｅ（東レ(株)製）を、端部から４０ｍｍ、繊維方向に沿って挟み、オートクレーブにて、１８０℃または１３０℃の温度で２時間、０．６ＭＰａの圧力下、昇温速度１．７℃／分で成形して、厚み３ｍｍの一方向材のＣＦＲＰを作製した。この積層板から、幅２０ｍｍ、長さ２００ｍｍとなるように切り出し、フィルムを挿入した端部に、繊維方向と垂直になるようにアルミブロックを接着し、インストロン万能試験機（インストロン社製）を用い、ＪＩＳ  Ｋ７０８６（１９９３）に従って、双片持ちはり試験を実施した。クロスヘッド速度１．０ｍｍ／分で測定を行い、破壊靱性値を測定した。かかる破壊靱性値は、６個の試料について測定し、その平均値をＧ１ｃとして求めた。
【００７２】
（２）Ｇ２ｃの評価方法
上記（１）Ｇ１ｃの評価方法、に記載の方法と同様の方法でＣＦＲＰを作製した。この積層板から、幅２０ｍｍ、長さ４００ｍｍとなるように切り出し、インストロン万能試験機（インストロン社製）を用い、ＪＩＳ  Ｋ７０８６（１９９３）に従って、３点曲げにて端面切欠き曲げ試験を実施した。クロスヘッド速度０．５ｍｍ／分、スパン１００ｍｍ、厚子径１０ｍｍ、支点径４ｍｍで測定を行い、破壊靱性値を測定した。かかる破壊靱性値は、６個の試料について測定し、その平均をＧ２ｃとして求めた。
【００７３】
（実施例１）
エポキシ樹脂として“アラルダイト（登録商標）”ＭＹ０５００を１５質量部、“アラルダイト（登録商標）”ＭＹ０６００を３０質量部、“ｊＥＲ（登録商標）”４００４Ｐを１８質量部、ＧＡＮを８質量部、“ＥＰＩＣＬＯＮ（商標登録）”８３０を２９質量部、芳香族アミン化合物としてセイカキュア−Ｓを３７質量部、熱可塑性樹脂として“ビニレック（登録商標）”Ｋを７．０質量部用い、上記＜エポキシ樹脂組成物の調製方法＞に従ってエポキシ樹脂組成物を調製した。
【００７４】
＜エポキシ樹脂の平均エポキシ当量の測定方法＞に従って、成分［Ｂ］の平均エポキシ当量を測定したところ、８５０ｇ／ｅｑであった。
【００７５】
＜エポキシ樹脂硬化物のガラス転移温度と貯蔵弾性率の評価方法＞に従いゴム状態の貯蔵弾性率を測定したところ、７．２ＭＰａであり、全エポキシ樹脂１００質量部中の活性エポキシ基モル数（Ｍａ）とゴム状態の貯蔵弾性率（Ｙ）の比率（Ｙ／Ｍａ）は、１１１８であった。
【００７６】
このエポキシ樹脂組成物について、＜エポキシ樹脂硬化物の曲げ特性の評価方法＞に従い、１８０℃にて硬化したエポキシ樹脂硬化物の曲げ特性を取得したところ、曲げ弾性率は４．５ＧＰａ、曲げひずみ量は５．７％、曲げ強度は１９４ＭＰａであった。
【００７７】
得られたエポキシ樹脂組成物から、＜プリプレグの作製方法＞に従って、繊維質量含有率６７質量％のプリプレグを作製し、得られたプリプレグを１３プライ積層し、１８０℃で硬化せしめて、一方向の繊維強化複合材料（ＣＦＲＰ）を作製した。
【００７８】
ＣＦＲＰの機械特性を測定した結果、０°曲げ強度は１８１０ＭＰａ、９０°曲げ強度は１３２ＭＰａと、良好であった。
【００７９】
また、ＣＦＲＰの層間靱性を評価した結果、Ｇ１ｃは５１３Ｊ／ｍ２、Ｇ２ｃは６０２Ｊ／ｍ２と、良好な値を示した。
【００８０】
（実施例２〜１６）
樹脂組成をそれぞれ表１および２に示したように変更した以外は、実施例１と同じ方法でエポキシ樹脂組成物、プリプレグ、樹脂硬化物、およびＣＦＲＰを作製した。
【００８１】
表１に示したエポキシ樹脂硬化物について、実施例１にと同じ方法で、ゴム状態の貯蔵弾性率を取得した。各実施例のエポキシ樹脂硬化物は、式（１）：１１００≦Ｙ／Ｍａ≦２０００（式中、Ｙはゴム状態の貯蔵弾性率、Ｍａは全エポキシ樹脂１００質量部中の活性エポキシ基モル数を表す）の関係を満たし、各実施例のエポキシ樹脂組成物に関して、曲げ特性を評価した結果、全ての水準で良好な物性が得られた。
【００８２】
また、ＣＦＲＰの曲げ特性および層間靱性を評価した結果、全ての水準で良好な物性が得られた。
【００８３】
（比較例１）
表３に示した樹脂組成について、実施例１と同じ方法でエポキシ樹脂組成物、プリプレグを作製した。成分［Ｂ］の平均エポキシ当量は２２７３ｇ／ｅｑであった。
【００８４】
実施例１と同じ方法で、ゴム状態の貯蔵弾性率を取得した。このエポキシ樹脂硬化物について、式（１）：１１００≦Ｙ／Ｍａ≦２０００（式中、Ｙはゴム状態の貯蔵弾性率、Ｍａは全エポキシ樹脂１００質量部中の活性エポキシ基モル数を表す）の関係を調べたところ、式（１）を満たさなかった。＜エポキシ樹脂硬化物の曲げ特性の評価方法＞に従い、１３０℃にて硬化したエポキシ樹脂硬化物の曲げ特性を取得したところ、樹脂硬化物の曲げ弾性率は４．５ＧＰａであったが、曲げひずみ量は４．３％、曲げ強度は１８０ＭＰａと低いものとなった。
【００８５】
得られたエポキシ樹脂組成物から、＜プリプレグの作製方法＞に従って、繊維質量含有率６７質量％のプリプレグを作製し、得られたプリプレグを１３プライ積層し、１３０℃で硬化せしめて、一方向の繊維強化複合材料（ＣＦＲＰ）を作製した。
【００８６】
ＣＦＲＰの機械特性を測定した結果、０°曲げ強度は１７０１ＭＰａ、９０°曲げ強度は１１３ＭＰａであり、９０°曲げ強度が低いものであった。
【００８７】
また、ＣＦＲＰの層間靱性を評価した結果、Ｇ１ｃは２２８Ｊ／ｍ２、Ｇ２ｃは４８３Ｊ／ｍ２と、不十分なものとなった。
【００８８】
（比較例２〜３）
表３に示した樹脂組成について、比較例１と同じ方法でエポキシ樹脂組成物、プリプレグ、樹脂硬化物、および、ＣＦＲＰを作製し、樹脂硬化物の曲げ特性、全エポキシ樹脂１００質量部中の活性エポキシ基モル数とゴム状態の貯蔵弾性率の関係（式（１））、ＣＦＲＰの曲げ特性、およびＣＦＲＰの層間靱性を取得した。各樹脂組成物は成分［Ｂ］を含まず、また、樹脂硬化物は式（１）を満たさないため、樹脂硬化物の曲げ弾性率が低く、また、ＣＦＲＰの曲げ特性が不十分であった。また、層間靱性も不十分なものであった。
【００８９】
（比較例４）
表３に示した樹脂組成について、実施例１と同じ方法でエポキシ樹脂組成物、プリプレグ、樹脂硬化物、および、ＣＦＲＰを作製し、樹脂硬化物の曲げ特性、全エポキシ樹脂１００質量部中の活性エポキシ基モル数とゴム状態の貯蔵弾性率の関係（式（１））、ＣＦＲＰの曲げ特性、およびＣＦＲＰの層間靱性を取得した。該エポキシ樹脂組成物は、成分［Ｂ］を含まない。樹脂硬化物は式（１）を満たさず、曲げ弾性率が３．７ＧＰａ、曲げひずみ量が５．８％、曲げ強度が１８１ＭＰａと低いものとなった。
【００９０】
また、ＣＦＲＰの０°、９０°曲げ強度、および、層間靱性も低いものであった。
【００９１】
（比較例５）
表３に示した樹脂組成について、実施例１と同じ方法でエポキシ樹脂組成物、プリプレグ、樹脂硬化物、および、ＣＦＲＰを作製し、樹脂硬化物の曲げ特性、全エポキシ樹脂１００質量部中の活性エポキシ基モル数とゴム状態の貯蔵弾性率の関係（式（１））、ＣＦＲＰの曲げ特性、およびＣＦＲＰの層間靱性を取得した。該エポキシ樹脂組成物は、成分［Ｂ］を含まないが、２５℃において液状のビスフェノールＦを４０質量部含む。樹脂硬化物は式（１）を満たさず、曲げ弾性率、曲げひずみ量、曲げ強度は不十分なものであった。また、ＣＦＲＰの９０°曲げ強度も９８ＭＰａと低いものであった。
【００９２】
ＣＦＲＰの層間靱性を評価した結果、Ｇ１ｃは２１８Ｊ／ｍ２、Ｇ２ｃは３１２Ｊ／ｍ２と、不十分なものとなった。
【００９３】
（比較例６）
表３に示した樹脂組成について、実施例１と同じ方法でエポキシ樹脂組成物、プリプレグ、樹脂硬化物、および、ＣＦＲＰを作製し、樹脂硬化物の曲げ特性、全エポキシ樹脂１００質量部中の活性エポキシ基モル数とゴム状態の貯蔵弾性率の関係（式（１））、ＣＦＲＰの曲げ特性、およびＣＦＲＰの層間靱性を取得した。該エポキシ樹脂組成物は、成分［Ｂ］の平均エポキシ当量は２２７３ｇ／ｅｑであった。樹脂硬化物は式（１）を満たさなかった。樹脂硬化物の曲げ弾性率は４．５ＧＰａだが、曲げ強度が１８０ＭＰａと低いため、ＣＦＲＰの９０°曲げ強度が８９ＭＰａと不十分なものとなった。また、ＣＦＲＰの層間靱性は、Ｇ１ｃは１１９Ｊ／ｍ２、Ｇ２ｃは３６５Ｊ／ｍ２と、不十分なものとなった。
【００９４】
（比較例７）
表４に示した樹脂組成について、実施例１と同じ方法でエポキシ樹脂組成物、プリプレグ、樹脂硬化物、および、ＣＦＲＰを作製し、樹脂硬化物の曲げ特性、全エポキシ樹脂１００質量部中の活性エポキシ基モル数とゴム状態の貯蔵弾性率の関係（式（１））、ＣＦＲＰの曲げ特性、およびＣＦＲＰの層間靱性を取得した。該エポキシ樹脂組成物は、成分［Ｂ］の平均エポキシ当量は４１９０ｇ／ｅｑであった。樹脂硬化物は式（１）を満たさず、曲げひずみ量が低いものであった。
【００９５】
また、ＣＦＲＰの９０°曲げ強度が９０ＭＰａと低く、層間靱性値も不十分であった。
【００９６】
（比較例８）
表４に示した樹脂組成について、実施例１と同じ方法でエポキシ樹脂組成物、プリプレグ、樹脂硬化物、および、ＣＦＲＰを作製し、樹脂硬化物の曲げ特性、全エポキシ樹脂１００質量部中の活性エポキシ基モル数とゴム状態の貯蔵弾性率の関係（式（１））、ＣＦＲＰの曲げ特性、およびＣＦＲＰの層間靱性を取得した。該エポキシ樹脂組成物は、成分［Ｂ］の平均エポキシ当量は４８０ｇ／ｅｑであり、樹脂硬化物は式（１）を満たさず、曲げ弾性率が不十分なものとなった。
【００９７】
また、ＣＦＲＰの０°および９０°曲げ強度と層間靱性値が低いものであった。
【００９８】
（比較例９）
表４に示した樹脂組成について、実施例１と同じ方法でエポキシ樹脂組成物、プリプレグ、樹脂硬化物、および、ＣＦＲＰを作製し、樹脂硬化物の曲げ特性、全エポキシ樹脂１００質量部中の活性エポキシ基モル数とゴム状態の貯蔵弾性率の関係（式（１））、ＣＦＲＰの曲げ特性、およびＣＦＲＰの層間靱性を取得した。該エポキシ樹脂組成物は、成分［Ｂ］を含まないが、２５℃で固形のビスフェノールＡ型エポキシ樹脂を４０質量部含む。樹脂硬化物は式（１）を満たさず、曲げ弾性率が４．０ＧＰａと低いものであった。
【００９９】
また、ＣＦＲＰの０°および９０°曲げ強度が不足し、層間靱性値も不十分であった。
【０１００】
（比較例１０）
表４に示した樹脂組成について、実施例１と同じ方法でエポキシ樹脂組成物、プリプレグ、樹脂硬化物、および、ＣＦＲＰを作製し、樹脂硬化物の曲げ特性、全エポキシ樹脂１００質量部中の活性エポキシ基モル数とゴム状態の貯蔵弾性率の関係（式（１））、ＣＦＲＰの曲げ特性、およびＣＦＲＰの層間靱性を取得した。該エポキシ樹脂組成物は、成分［Ｂ］を含まないが、２５℃で固形のビスフェノールＡ型エポキシ樹脂を３０質量部含む。樹脂硬化物は式（１）を満たさず、曲げ弾性率および曲げ強度は低いものであった。
【０１０１】
また、ＣＦＲＰの０°、９０°曲げ強度、および層間靱性値も不十分であった。
【０１０２】
（比較例１１）
表４に示した樹脂組成について、実施例１と同じ方法でエポキシ樹脂組成物、プリプレグ、樹脂硬化物、および、ＣＦＲＰを作製し、樹脂硬化物の曲げ特性、全エポキシ樹脂１００質量部中の活性エポキシ基モル数とゴム状態の貯蔵弾性率の関係（式（１））、ＣＦＲＰの曲げ特性、およびＣＦＲＰの層間靱性を取得した。該エポキシ樹脂組成物は、成分［Ａ］を含まないが、４官能グリシジルアミン型エポキシ樹脂であるＥＬＭ４３４を６０質量部含む。樹脂硬化物は式（１）を満たさず、曲げ弾性率は４．０ＧＰａ、曲げひずみは４．２％、曲げ強度は１６０ＭＰａと低いものであった。
【０１０３】
また、ＣＦＲＰの０°、９０°曲げ強度、および層間靱性値も低いものであった。
【０１０４】
【表１】
2019218541.tif 000002
【０１０５】
【表２】
2019218541.tif 000003
【０１０６】
【表３】
2019218541.tif 000004
【０１０７】
【表４】
2019218541.tif 000005
【０１０８】
なお、表中の各成分の単位は質量部である。
【産業上の利用可能性】
【０１０９】
本発明のエポキシ樹脂組成物は、曲げ弾性率と曲げひずみを両立するエポキシ樹脂硬化物を与え、該エポキシ樹脂組成物を用いた繊維強化複合材料は、優れた０°曲げ強度と９０°曲げ強度、および、層間靱性を有する。これにより、繊維強化複合材料の軽量化と高靱性化が可能となるため、様々な構造部材に適用可能である。